無機半金属酸化物又は無機金属酸化物のコーティングを備えたポリマーマトリックスを含むポリマー粒子であって、ポリマーマトリックスが、少なくとも一つの第一の官能基A及び少なくとも一つの第二の官能基Bを有し、両官能基A及びBが、少なくとも一つの共有結合を相互に形成することができ、官能基Aが、アジド基、CC二重結合、CC三重結合、アルデヒド基、ケトン基、イミン基、チオケトン基、及びチオール基からなる群から選択され、官能基Bが、CC二重結合、CC三重結合、CN三重結合、ジエン基、チオール基、及びアミン基からなる群から選択されるポリマー粒子。ポリマーマトリックスを形成するポリマーが、ポリスチレン、ポリ酢酸ビニル、ポリ、ポリ、ポリエステル、ポリエーテル、ポリスルホン、ポリエーテルケトン、エポキシ樹脂、又はそれらのコポリマーからなる群から選択される、請求項1に記載のポリマー粒子。半金属酸化物又は金属酸化物が、SiO2、TiO2又はAl2O3である、請求項1又は2に記載のポリマー粒子。官能基A及びBが、閉環反応又は環化を伴わない反応を利用して、相互に少なくとも一つの共有結合を形成することができる、請求項1から3のいずれか一項に記載のポリマー粒子。官能基A及びBが、相互に閉環反応を行うことができ、i官能基Aがアジド基である場合、官能基Bが、CC二重結合、CC三重結合、又はCN三重結合であり、ii官能基AがCC二重結合、又はCC三重結合である場合、官能基Bが、CC二重結合、又はCC三重結合であり、iii官能基AがCC二重結合、又はCC三重結合である場合、官能基Bがジエン基であるか、或いはiv官能基Aが、アルデヒド基、ケトン基、イミン基、及びチオケトン基からなる群から選択される場合、官能基Bがジエン基であることが当てはまる、請求項1から4のいずれか一項に記載のポリマー粒子。官能基A及びBが、相互に、環化を伴わない反応を行うことができ、v官能基Aがチオール基である場合、官能基Bが、CC二重結合、又はCC三重結合であるか、或いはvi官能基AがCC二重結合、又はCC三重結合である場合、官能基Bがチオール基又はアミン基であることが当てはまる、請求項1から4のいずれか一項に記載のポリマー粒子。ポリマー粒子のサイズが、05~50μmである、請求項1から6のいずれか一項に記載のポリマー粒子。ポリマー粒子が、染料及び電荷制御添加物の群から選択されるさらなる添加剤を有する、請求項1から7のいずれか一項に記載のポリマー粒子。請求項1から8のいずれか一項に記載のポリマー粒子の製造方法であって、少なくとも一つの官能基A及び少なくとも一つの官能基Bを有するポリマー粒子に、無機金属酸化物又は無機半金属酸化物のコーティングが施される方法。支持構造体上で三次元構造を製造する方法であって、請求項1から8に記載のポリマー粒子が、電子写真法を利用して、支持構造体上に塗布され、支持構造体を含む三次元構造が得られる方法。第一方法ステップaにおいてポリマー粒子が第一層の形態で支持構造体上に塗布され、第二方法ステップbにおいて固定が行われるというやり方でポリマー粒子が塗布される、請求項10に記載の方法。方法ステップa及びbが少なくとも2回順番に行われる、請求項10又は11のいずれか一項に記載の方法。固定が、金属触媒が仲介する固定、マイクロ波開始固定、熱開始固定、光開始固定、又は触媒を含まない固定である、請求項10から12のいずれか一項に記載の方法。請求項1から8のいずれか一項に記載の少なくとも二つの異なるポリマー粒子型が支持構造体上に塗布される、請求項10から13のいずれか一項に記載の方法。請求項10から14の方法のいずれか一つに従って製造された、支持構造体を含むか、又は含まない三次元構造。三次元構造が生体適合性ポリマー材料及び生体機能性トナー粒子を有する、請求項15に記載の、支持構造体を含むか、又は含まない三次元構造。支持構造体を含むか、又は含まない構造が、再生医学法及び再生医療製品用の検査系、インプラント、担体構造又は供給構造、組織培養用の生体適合性マトリックス、又は液体若しくはガスの輸送系である、請求項15又は16に記載の、支持構造体を含むか、又は含まない三次元構造。本発明の技術的課題は、前記の不利な点を克服する方法及び手段を提供すること、特に、この方法及び手段を用いて高解像度の三次元構造を特にμm及び又はmm範囲で、特に迅速に実施可能であって低コストの方法において製造することができる方法及び手段を提供することにある。特に、本発明の技術的課題は、例えば、移植片として、再生医学法、又は再生医療製品において、管構造、その種の他のものとして使用可能な、前記の種類の、高解像度の三次元構造を提供することである。本発明は、その技術的課題を、主要請求項に記載のポリマー粒子の提供、及びこのポリマー粒子から、特に電子写真法の過程で製造された、支持構造体を含んでも含まなくてもよい三次元構造によって解決し、その際、特に、電子写真法を利用して製造された三次元構造からは、ポリマー粒子の一部、特に少なくとも一種のポリマー粒子型の少なくとも一部が制御下に再び除去可能である。したがって、本発明は、特に、無機半金属酸化物又は無機金属酸化物のコーティングを備えたポリマーマトリックスを含むポリマー粒子であって、ポリマーマトリックスが、少なくとも一つの第一の官能基A及び少なくとも一つの第二の官能基Bを有し、両官能基A及びBが、少なくとも一つの共有結合を相互に形成することができ、官能基Aが、アジド基、CC二重結合、CC三重結合、アルデヒド基、ケトン基、イミン基、チオケトン基、及びチオール基からなる群から選択され、官能基Bが、CC二重結合、CC三重結合、CN三重結合、ジエン基、チオール基、及びアミン基からなる群から選択されるポリマー粒子に関する。本発明の関連では、少なくとも一つの共有結合を相互に形成することができる官能基A及びBは、相互に相補的な基、又は相補的基の対と呼ばれる。つまり、官能基Aに相補的な基は官能基Bであり、官能基Bに相補的な基は、つまり官能基Aである。好ましい実施形態では、粒子同士の固定を達成するために、あるポリマー粒子の官能基Aが、別のポリマー粒子の相補的官能基Bと反応する。本発明の関連で、本発明の教示が二つの官能基A及びBの相互の共有結合に関する場合には、その共有結合とは、第一のポリマー粒子とさらなるポリマー粒子との共有結合、又はポリマー粒子と、対応する相補的基を有する支持構造体との結合と理解される。したがって、本発明は、有利なことには、ポリマー粒子を提供し、このポリマー粒子は、本発明との関連ではトナー又はトナー粒子とも呼ばれ、その粒子状且つ官能化された構造ゆえに、電子写真法において支持構造体上に塗布するために特に適している。特に有利な方法で、本発明によるポリマー粒子上に適用された官能基A及びBは、ポリマー粒子を支持構造体表面上で固定すること、及び粒子同士の固定を達成することも可能にする。官能基A及びBを有する、それゆえ官能化されたポリマー粒子は、好ましくは、本教示の図1に基づき、第一のポリマー粒子の官能基Aが第二のポリマー粒子の官能基Bと少なくとも一つの共有結合を形成しながら反応するように相互に反応し、その結果、粒子同士の固定が起こる。本発明によると、本発明のポリマー粒子上での官能基A及びBの存在は、ポリマー粒子を、相補的な官能基A及びBを有する、印刷されるべき支持構造体表面に固定することも可能にする。したがって、官能基AとBとの間の反応は、ポリマー粒子と支持構造体との間の付着力、及びポリマー粒子とポリマー粒子との間の付着力の上昇をもたらす。本発明によるポリマー粒子は、特に電子写真法において、特に解像度が250μm未満である高解像度の三次元構造の構築を可能にし、この三次元構造は、有利なことには、本発明によって可能な、異なるポリマー粒子の同時塗布性ゆえに、異なる材料から構成されることも可能であり、この異なる材料は好ましくは選択的に同一の印刷サイクルにおいて、好ましくは層状に、特に塗布された同一の層内において、支持構造体上に転写することができる。特に有利な方法で、本発明のポリマー粒子は、三次元に構築された、化学反応によって固定された構造を提供することを可能にし、その際、固定に必要な化学反応は、好ましい実施形態では選択的に開始することができる。有利には、この種類及び方法で、例えば、医療製品、生物医学製品、又はバイオ製品において、例えば、移植片中で、又は移植片として使用可能であり、有利には生体適合性、特に生体機能性でもあるポリマー粒子から製造されていてもよい三次元対象物を構築することができる。本発明により提供される、複数の異なるポリマー材料、つまりポリマー材料型を高解像度により同一印刷サイクルにおいて転移できることを可能にする方法は、例を挙げると、再生医学法、又は再生医療製品において、例えば、細胞培養用の生体適合性担体構造として、輸送系、若しくは輸送管として、又は人工血管、若しくは人工毛細管として利用され得る多孔性又は無孔性の構造、例えば管構造の構築も可能にする。好ましい実施形態では、本発明は、ポリマーマトリックスを形成するポリマーが、ポリスチレン、ポリスチレン誘導体、ポリアクリレート、ポリアクリル誘導体、ポリ酢酸ビニル、ポリ、ポリ、ポリエステル、ポリアミド、ポリカーボネート、ポリアクリルニトリル、ポリ塩化ビニル、ポリエーテル、ポリスルホン、ポリエーテルケトン、エポキシ樹脂、メラミンホルムアルデヒド樹脂、又は前記ポリマーの誘導体、若しくは組み合わせ、若しくはコポリマーからなる群から選択されるポリマー粒子に関する。好ましい実施形態では、ポリマーは、ホモポリマー、コポリマー、ターポリマー、又はそれらの混合物である。高分子基材、つまりポリマーマトリックスの製造は、好ましい実施形態では、開始剤が、熱的に、放射線誘起、例えば1014m~104mの波長により、又は酸化還元プロセスにより、重合をフリーラジカル的に開始するラジカル重合によって行われ得る。さらに、好ましい実施形態では、カチオン開始剤か、又はアニオン開始剤のいずれか一方が重合を開始するイオン重合を利用した製造が可能である。さらに、好ましい実施形態では、副産物が化学量論的に脱離しながらモノマーの重合が起こる重縮合を利用した、材料の合成が可能である。さらに、好ましい実施形態では、副産物の化学量論的な脱離なしに重合が起こる重付加を利用した製造が可能である。製造のさらなる可能性は、好ましい実施形態では、金属又は金属錯体が重合を開始する挿入重合である。特にこのやり方によって、本発明による方法に適したホモポリマー、コポリマー並びにターポリマーも製造可能である。ガラス転移又は融解転移に基づき引き起こされる、材料の軟化温度は、好ましい実施形態では、ホモポリマーの反復単位の選択により、又はコポリマー若しくはターポリマー若しくはそれらの混合物中における反復単位のそれぞれの質量分率により影響され得る。軟化温度は、好ましい実施形態では、25°C~250°Cであり、特に、その軟化温度が35°C~100°Cである、融点の低い材料が好ましい。使用されるモノマーは、一つ又は複数の重合可能単位のいずれか一方を含有するため、重合の際には、鎖状ポリマーか、又は交差架橋ポリマーのいずれか一方が発生し得る。ポリマーは、好ましい実施形態では、溶媒が存在することなく重合が起こるバルク重合によって製造することができる。同様に、好ましい実施形態では、単一のモノマー又は複数のモノマーも、発生するポリマーも溶解する溶媒が使用される溶液重合による製造も可能である。さらに、好ましい実施形態では、ある特定の分子量からポリマーが分散剤中で不溶性になる不均一系重合法が可能である。この不均一系重合法に数えられるのは、好ましい実施形態では、界面活性剤分子又はブロックコポリマーによって生み出されるミセル内で重合が起こる乳化重合である。同様に、この群には、分散されたモノマー液滴内で重合が起こる懸濁重合も含まれる。さらに、この群には、分散剤が使用される分散重合も含まれ、この分散剤中では、モノマーは反応条件下において可溶性であるのに対して、ある特定の分子量からのポリマーはその中に不溶性相を形成する。本発明のポリマー粒子は、好ましくは、球形状又は水滴形状で存在する。さらに、ポリマー粒子の形状は、本発明の好ましい実施形態では、重合に続いて、高分子材料を熱加工又は機械加工することによって変化させることができる。この加工ステップは、特に、ポリマーの溶融、押出成形、並びに粉砕を含む。本発明により好ましくは、本発明のポリマー粒子は、粉末形態で存在する。好ましい実施形態では、本発明は、本発明のポリマー粒子に関し、このポリマー粒子のサイズは、05~50μm、特に1~50μm、好ましくは5~50μm、好ましくは5~45μm、好ましくは5~20μm、好ましくは10~45μm、好ましくは15~40μm、特に20~40μmである。好ましい実施形態では、本発明は、本発明のポリマー粒子に関し、このポリマー粒子は少なくとも一つの添加剤を有し、本発明の好ましい実施形態では、この添加剤は、染料、例えば、カーボンブラック、及び電荷制御添加物からなる群から選択される。好ましい実施形態では、本発明は、本発明の半金属酸化物又は金属酸化物からなるコーティングを備えたポリマー粒子に関し、この半金属酸化物又は金属酸化物は、無機半金属酸化物又は無機金属酸化物、好ましくはSiO2、TiO2又はAl2O3である。半金属酸化物又は金属酸化物は、付着力及び電荷の調整に役立つ。本発明の有利な形態では、本発明により好ましい、コーティングとして使用することが可能な無機半金属酸化物又は無機金属酸化物は、ポリマーマトリックスの表面上に一次粒子サイズ01nm~300nm、特に1~100nmで存在する。本発明の特に好ましい実施形態では、ポリマーマトリックスのコーティングは、全般的なコーティングではなく、単に部分的な、特に点状の、局在したコーティングである。本発明の特に好ましい実施形態では、ポリマー粒子表面の5~50、好ましくは20~50、好ましくは20~40、好ましくは30~40、好ましくは5~20、好ましくは7~18、特に8~16が、コーティングで覆われている。好ましい実施形態では、本発明は、本発明のポリマー粒子に関し、官能基A及びBが、閉環反応、又は環化を伴わない反応を利用して、相互に共有結合を形成することができる。特に好ましい実施形態では、本発明は、ポリマー粒子を提供し、このポリマー粒子は、相補的官能基A及びBを有し、両方とも好ましくは、それぞれ、以下に述べる相補的基i~viの一つの一員である。したがって、本発明の好ましい実施形態では、ポリマー粒子は、相補的官能基A及びBの対を有し、好ましくは、それぞれ、以下に定義される相補的基i~viの一つの変種であるような対である。好ましい実施形態では、本発明は、官能基Aが、アジド基、CC二重結合、CC三重結合、アルデヒド基、ケトン基、イミン基、及びチオケトン基からなる群から選択され、官能基Bが、CC二重結合、CC三重結合、CN三重結合、及びジエン基からなる群から選択され、両方とも、閉環反応を利用して相互に共有結合を形成することができ、i官能基Aがアジド基である場合、官能基Bが、CC二重結合、CC三重結合、又はCN三重結合であり、ii官能基AがCC二重結合、又はCC三重結合である場合、官能基Bが、CC二重結合、又はCC三重結合であり、iii官能基AがCC二重結合、又はCC三重結合である場合、官能基Bがジエン基であるか、或いはiv官能基Aが、アルデヒド基、ケトン基、イミン基、又はチオケトン基からなる群から選択される場合、官能基Bがジエン基であることが当てはまる、本発明のポリマー粒子に関する。好ましい実施形態では、本発明は、官能基Aが、CC二重結合、CC三重結合、及びチオール基からなる群から選択され、官能基Bが、チオール基、アミン基、CC二重結合、及びCC三重結合からなる群から選択され、両方とも、環化を伴わない反応を利用して相互に共有結合を形成することができ、v官能基AがCC二重結合、又はCC三重結合である場合、官能基Bがチオール基又はアミン基であるか、或いはvi官能基Aがチオール基である場合、官能基Bが、CC二重結合、又はCC三重結合であることが当てはまる、本発明のポリマー粒子に関する。本発明は、官能基A及びBを有するポリマーマトリックスの粒子が提供され、続いて半金属酸化物又は金属酸化物のコーティングが施されることによって本発明によるポリマー粒子が得られるというやり方で、本発明によるポリマー粒子を製造する方法も提供する。本発明は、本発明によるポリマー粒子を製造する方法も提供し、第一ステップでは、ポリマーマトリックスの粒子が提供され、第二ステップではこの粒子に官能基A及びBが、第三ステップでは半金属酸化物又は金属酸化物のコーティングが施されて本発明によるポリマー粒子が得られる。好ましい一実施形態では、前記の第二ステップが第三ステップに続き、又は両方同時に行われるというやり方で、本発明によるポリマー粒子が製造される。本発明は、支持構造体上で三次元構造を製造する方法も提供し、本発明によるポリマー粒子及び少なくとも一つの支持構造体が提供され、このポリマー粒子は、電子写真法を利用して支持構造体上に塗布、特に印刷されて、支持構造体を含む三次元構造が得られる。好ましい実施形態では、本発明による電子写真法は、電子写真印刷法である。好ましい実施形態では、本発明は、本発明の一方法に関し、第一ステップaにおいてポリマー粒子が層の形態で支持構造体上に塗布され、第二ステップbにおいて固定、好ましくは選択的に開始される固定が行われるというやり方でポリマー粒子が塗布される。本発明により企図される固定、特に、好ましく企図される、選択的に開始される固定は、一方では官能基A及びBを有するポリマー粒子を支持構造体上で固定し、他方ではポリマー粒子同士を固定する。特に好ましい実施形態では、方法ステップa及びbが、この順序で少なくとも2回、好ましくは2回~5回、特に2回~14回、特に2回~30回、特に3回~30回、特に4回~20回、特に5回~15回、特に5回~10回、特に100回~1000回、特に300回~800回、特に400回~600回順番に行われるため、対応する数の層が形成される。本発明による方法は、有利なことには、及び好ましい実施形態では、光開始剤、又は紫外線により重合可能な添加剤を添加することなしに実施可能である。特に好ましい実施形態では、本発明により、支持構造体が、本発明のポリマー粒子によってコーティング、特に印刷され、この支持構造体は、塗布されるべきポリマー粒子の官能基A又はBに対して相補的である官能基A又はBを有している。本発明による方法は、電子写真法を利用して、有利な方法で制御し、特に層状に三次元ポリマー構造を構築することを可能にする。有利なことに、本発明により使用される官能基A及びBに基づき、光開始剤、特に紫外線に不安定な開始剤成分を添加する必要はない。特に好ましい方法では、副産物が化学量論的に形成されることなく固定が達成される。さらに、本発明の好ましい実施形態では、官能基AとBとの間の反応が選択的に開始可能であるため、狙いを定めて特定のポリマー粒子を相互に反応させること、特に固定させることが可能となることが有利である。こうして、本発明による方法は、異なる固定ステップが相互に独立に実施可能であるため、異なるポリマー粒子の選択的な固定が可能になるという有利なやり方で、単一又は複数の層において、異なるポリマー粒子、つまり異なるポリマー粒子型を組み合わせること及び固定することを可能にする。本発明によると、相互に調整した、特殊な官能基が使用されるため、三次元構造を構築するために、従来技術では各固定ステップにおいて不利なことに構造の溶着をもたらす、長時間の、又はエネルギー多消費型の熱処理を行うことが不要である。これまで公知の方法によると、それにより構造の激しい変形が生じ、そのため三次元解像度が限定される。さらに、対象物の表面が即座に波形になり、そのように形成された丘の上には、さらなる印刷過程において谷よりも多量のトナーが転写されることによって、波形成がさらに強化され、数層後にはすでに、高度形成が終了してしまっている。場合によっては実施される高温圧延又はプレスは、激しい構造変形、及びそれに伴う、高度形成の低下をもたらす。特に好ましい実施形態では、本発明のポリマー粒子を官能化する官能基A及び又はBが、粒子表面上で自由に接近可能である。さらなる好ましい一実施形態では、本発明のポリマー粒子を官能化する官能基A及び又はBが、ポリマー粒子の表面下のポリマーマトリックスに埋め込まれており、特に好ましい実施形態では、表面溶融又は表面焼結により、粒子表面での反応にとって接近可能となる。本発明の特に好ましい一実施形態では、好ましくは層の形態で支持構造体上に塗布された、本発明のポリマー粒子が、30~150°C、好ましくは60~150°C、特に60~120°C、特に好ましくは70~90°Cという低温下で、表面溶融又は表面焼結されるため、場合によっては粒子表面上でまだ直接接近可能ではない官能基が、支持構造体上での固定、又はさらなる塗布されたポリマー粒子層への固定をもたらす反応のために接近可能になる。本発明の特に好ましい実施形態では、塗布、加熱、及び塗布されたポリマー粒子の固定による、本発明の方法が、好ましくはこれらの方法ステップを多数繰り返すやり方で実施されてもよい。好ましい実施形態では、本発明は、本発明の一方法に関し、方法ステップa及びbとその間の表面溶融方法ステップの連続が、少なくとも2回、好ましくは2回~50回、特に2回~40回、特に2回~30回、特に3回~20回、特に4回~20回、特に5回~15回、特に5回~10回、特に100回~1000回、特に300回~800回、特に400回~600回順番に行われるため、対応する数の層が製造される。本発明の特に好ましい一実施形態では、電子写真法を利用して、ポリマー粒子からなる、少なくとも二層、好ましくは多層が塗布、特に印刷される。特に好ましい実施形態では、各層が単一のポリマー粒子型から構成されている。好ましい実施形態では、一つを超える層が存在する場合に、それらの層が、それぞれ異なるポリマー粒子型から構成されていてもよい。さらなる特に好ましい一実施形態では、塗布された層ごとに、少なくとも二つの異なる、本発明のポリマー粒子型が存在する。本発明の特に好ましい実施形態では、ポリマー粒子からなる、少なくとも二つの層が塗布され、この少なくとも二つの層の一つ一つの層が、異なるポリマー粒子型から構成されており、これらのポリマー粒子型には、好ましい実施形態においては、官能基A及びBが異なって適用されているため、これらのポリマー粒子型は選択的、且つ相互に別々に開始可能であり、それに応じて結合可能である。本発明の特に好ましい実施形態では、Z面で05~15mm、特に05~8mm、特に1~7mm、好ましくは2~6mmという高度差、つまり空間的な差を有する三次元構造を形成することができる。好ましい実施形態では、本発明は、本発明の一方法に関し、固定は、金属触媒が仲介する固定、マイクロ波開始固定、熱開始固定、光開始固定、又は触媒が関与しない固定である。特定の官能基A及びBを有する、本発明のポリマー粒子の選択、及びそれに応じた固定方法の選択により、固定、したがって本発明の三次元構造の構成を、狙いを定めて制御することができる。特に好ましい実施形態では、本発明は、本発明により好ましい企図された固定、特に選択的に開始される固定が、塗布されるポリマー粒子の官能基A及びBの種類に依存して行われることを企図する。特に好ましい実施形態では、使用されるポリマー粒子上の官能基A及びBが、閉環反応を利用して相互に結合できる場合、特に官能基A及びBが相補的基i、iii又はivから選択される場合には、金属触媒が仲介する固定、特に銅亜鉛が仲介する固定、マイクロ波開始固定、又は熱開始固定が使用される。さらなる好ましい一実施形態では、特に、使用されるポリマー粒子が、閉環反応を利用して相互に結合できる、特に相補的基iiの官能基A及びBを有する場合、固定は、光開始固定、特に紫外線開始固定である。特に好ましい一実施形態では、特に、官能基A及びBが、環化を伴わない反応において相互に結合でき、その際、使用されるポリマー粒子の官能基A及びBが相補的基vの官能基である場合には、使用される固定は、触媒なしに行われる。さらなる好ましい一実施形態では、特に、使用される官能基A及びBが、環化を伴わない反応を利用して相互に結合でき、その際、好ましい実施形態においては、使用されるポリマー粒子の官能基A及びBが相補的基viの官能基である場合には、固定が、特に波長365nmでの光開始固定である。特に好ましい実施形態では、本発明は、本発明の一方法であり、その際、i官能基Aがアジド基であり、官能基BがCC二重結合、CC三重結合、又はCN三重結合である場合に、固定、つまり官能基AとBの共有結合が、金属触媒が仲介する固定、特に銅亜鉛が仲介する固定、マイクロ波開始固定、又は熱開始固定である。このような、金属触媒が仲介する固定、マイクロ波開始固定、又は熱開始固定は、選択的に開始可能であり、組成が異なる場合でも、三次元に配置された層の、特に狙いが定められ、且つ制御された構成を可能にする。さらなる好ましい一実施形態では、本発明は、本発明の一方法であり、その際、ii官能基AがCC二重結合、又はCC三重結合であり、官能基BがCC二重結合、又はCC三重結合である場合に、固定が、光開始固定、特に紫外線開始固定である。本発明により好ましい光開始固定は、組成が異なる場合でも、三次元に配置された層の、特に狙いが定められ、且つ制御された構成を可能にする。特に好ましい一実施形態では、本発明は、本発明の一方法であり、その際、iii官能基AがCC二重結合、又はCC三重結合であり、官能基Bがジエンである場合に、固定が、金属触媒が仲介する固定、特に銅亜鉛が仲介する固定、マイクロ波開始固定、又は熱開始固定である。このような、金属触媒が仲介する固定、マイクロ波開始固定、又は熱開始固定は、選択的に開始可能であり、組成が異なる場合でも、三次元に配置された層の、特に狙いが定められ、且つ制御された構成を可能にする。特に好ましい一実施形態では、本発明は、本発明の一方法であり、その際、iv官能基Aがアルデヒド基、ケトン基、イミン基、又はチオケトン基からなる群から選択され、官能基Bがジエン基である場合に、固定が、熱開始固定、金属触媒が仲介する固定、特に銅亜鉛が仲介する固定、又はマイクロ波開始固定である。このような、金属触媒が仲介する固定、マイクロ波開始固定、又は熱開始固定は、選択的に開始可能であり、組成が異なる場合でも、三次元に配置された層の、特に狙いが定められ、且つ制御された構成を可能にする。さらなる好ましい一実施形態では、本発明は、本発明の一方法であり、その際、v官能基AがCC二重結合、又はCC三重結合であり、官能基Bがチオール又はアミンである場合に、固定が、触媒を含まない、つまり非選択的に開始される固定である。さらなる好ましい一実施形態では、本発明は、本発明の一方法であり、その際、vi官能基Aがチオール基であり、官能基BがCC二重結合、又はCC三重結合である場合に、固定が、特に波長365nmでの光開始固定である。このような光開始固定は、選択的に開始可能であり、組成が異なる場合でも、三次元に配置された層の、特に狙いが定められた、且つ制御された構成を可能にする。本発明による方法は、好ましい実施形態では、一方法であり、少なくとも二つ、好ましくは二つ~六つ、特に三つ~五つの異なる、本発明のポリマー粒子型が、特に単一の層内において支持構造体上に塗布される。好ましい一実施形態では、本発明は、ステップbでの固定後に、形成された三次元構造から、制御下にポリマー粒子の一部、特に少なくとも一種のポリマー粒子型の少なくとも一部が除去されることによって、例えば、管構造及び又は多孔性構造のような機能性三次元空洞構造が得られる一方法に関する。好ましい一実施形態では、ポリマー粒子の除去されるべき部分、特に少なくとも一種のポリマー粒子型の少なくとも一部が、酵素プロセス及び又は化学プロセスによって除去、特に分解される。本発明の好ましい一実施形態では、ポリマー粒子の除去されるべき部分、特に少なくとも一種のポリマー粒子型の少なくとも一部は、支持構造体が除去されることなく除去される。本発明の好ましい一実施形態では、ポリマー粒子の除去されるべき部分、特に少なくとも一種のポリマー粒子型の少なくとも一部、及び支持構造体が除去される。本発明の異なるポリマー粒子型とは、同一官能基A及びBの存在下に、本発明の別のポリマー粒子と比べて、異なって構成されたポリマーマトリックスによってのみ区別されるような粒子であってよい。しかしながら、本発明の異なるポリマー粒子型とは、同一ポリマーマトリックスのもと、本発明の別のポリマー粒子と比べて、少なくとも一つの異なる官能基A及び又はBの形態での別の官能化を有するような粒子であってもよい。本発明の異なるポリマー粒子型とは、マトリックスのポリマー材料に関しても官能化された基A及び又はBに関しても区別されるような粒子であってもよい。特に好ましい実施形態では、少なくとも二つ、好ましくは複数又は多数の異なる、本発明のポリマー粒子型が、製造された三次元構造の単一の層、又は少なくとも一つの層、好ましくは複数若しくは多数の層の中に存在していてもよい。特に好ましい実施形態では、本発明により、剛性又は可撓性の支持構造体が使用され、特に、支持構造体はプラスチック材料から製造されていてもよい。特に好ましい実施形態では、支持構造体は、プラスチックフォイル、プラスチックフィルム、膜、ガラス、金属、半金属、不織布、又は紙であってもよく、好ましくは生体適合性、特に生分解性の材料からなる。好ましい実施形態では、本発明は、本発明により製造された三次元構造を、例えば化学分解、物理分解、又は生分解によって支持構造体から分離することで、支持構造体をもたない三次元構造を得ることを企図する。以下に、それ自身公知のレーザプリンタ構成に存在する構成要素に関連して、本発明による製造、特に本発明による印刷過程を記載する。通常のレーザプリンタを使用する場合、本発明によるポリマー粒子を用いて印刷されるべき、通例はDINA4規格の支持構造体、例えばガラス又は紙を、コンベヤーを利用して、印刷機の電子写真用ローラへと運び、コンベヤーの下側に配置されているゴムローラ又は発泡体ローラを介して電子写真用ローラに押し付ける。印刷されるべき支持構造体の送り速度は、電子写真用ローラの回転速度に同期作動させているため、構造化されてローラに付着する官能化ポリマー粒子を備えたローラが、すべることなく、印刷されるべき支持構造体、例えば紙の上を回転し、官能化ポリマー粒子が、紙表面上に転写される。同一支持構造体上に複数の異なるポリマー粒子を被覆する場合には、対応して、適した電子写真用ローラを備えた多数の印刷機が、コンベヤーに沿って順番に配置される。その次のステップでは、ポリマー粒子の官能基を結合のために接近可能にさせるため、支持構造体表面上に付着している官能化ポリマー粒子を軽く表面溶融させる。このためには、支持構造体、この場合はつまり紙片を、均一に、一定温度に一定時間加熱する。支持構造体の加熱は、こうして、支持構造体の一様な加熱が、一方ではきわめて容易に可能であり、他方ではその際に印刷機自体に熱負荷がかかることが回避され得るため、好ましくは、印刷機の外側の炉の中で行われる。当然のことながら統合されたヒータも可能であり、この場合は、支持構造体が、好ましくは、接触することなしに、例えば、放射熱の投与というやり方で、例えば赤外線ヒータによって加熱されるべきである。必要であれば、次の処理ステップにおいて、支持構造体表面上に存在するポリマー粒子が化学的な後処理を受けることも可能であり、その後処理では、添加剤、つまり例えば、場合によっては存在する電荷制御添加物が除去される。特に、例えば、DE202005018237U1から読み取れる印刷装置の使用が、多層系、例えば、三次元的に構造が与えられた機能層、又は、その各層が様々に官能化されたポリマー粒子から形成されている多層構造からなるマルチレイヤを形成するために、支持構造体上にある平面領域の多層印刷コーティングをする可能性を開く。このためには、印刷機内において支持構造体の、再現性のある位置決め精度を可能にするために、断面剛性の支持構造体を使用することが考えられ、この位置決め精度は、同一支持構造体上での複数の印刷段階には欠かせない。本発明は、本発明の方法の一つによって製造された、支持構造体を含む、又は含まない三次元構造も提供する。本発明により使用されるポリマー粒子、並びにそのポリマー粒子の、固定によって発生した、三次元構造を形成する反応生成物は、元素分析、核磁気共鳴分光法、X線、X線光電子分光法、及び又は赤外分光法を利用して同定することができる。特に好ましい実施形態では、支持構造体を含むか、又は含まない三次元構造、特に、ポリマー粒子の少なくとも一部、特に少なくとも一種のポリマー粒子型の少なくとも一部が、狙いを定めて除去された三次元構造が、好ましくは再生医学法、又は再生医療製品に適している。好ましい実施形態では、支持構造体を含むか、又は含まない三次元構造が、再生医学法及び再生医療製品用の検査系、インプラント、支持構造体又は供給構造、例えば、人工血管、組織培養用の、生体適合性の多孔性、無孔性、若しくは管形態の、分岐又は非分岐のマトリックス、或いは液体若しくはガスの輸送系である。好ましい実施形態では、製造された三次元構造は、生体適合性、生分解性、及び又は生体機能性である。特に好ましい実施形態では、製造された構造は、無孔性又は多孔性である。本発明による構造は、例を挙げると、例えば、生物学的な、化学的な、又は医薬品の活性物質若しくは系用の検査系として、或いは移植片として、特に血管、毛細管、又は管系として使用され得る。特に好ましい実施形態では、支持構造体を含む、又は含まない三次元構造は、生体適合性ポリマー材料、及び又は生体機能性トナー粒子を有する。本発明のさらなる有利な形態は、従属請求項から明らかになる。本発明を、以下の実施例、及びそれに属する図面を手がかりに詳細に説明する。略語PolyポリとポリからなるコポリマーEDCHClNNエチルカルボジイミド塩酸塩qm電荷質量Polyポリとポリからなるコポリマー例1Poly粒子20gをH2O、50mL中に分散し、続いて氷酢酸5mLを添加した。ポリマー粒子の表面を加水分解するために、この懸濁液を1時間撹拌した。続いて、粒子をろ別し、それぞれ3回、リン酸緩衝液20mLで、及びH2O、20mLで洗浄した。その後、減圧下に4時間、粒子を乾燥させた。表面活性化された粒子をnヘキサン90mL中に分散し、nヘキサン10mL中にジメチルアリルシリルクロリド339mLを溶解した溶液を滴下しながら混合した。この粒子をろ別し、nヘキサン20mLで3回洗浄し、減圧下に2時間乾燥した。粒子をH2O、50mLに再分散し、EDCHCl、445gを混合した。続いて、システアミン179gを添加し、この懸濁液をRTで24時間撹拌した。続いて、粒子をろ別し、それぞれH2O、20mLで5回洗浄し、減圧下に12時間乾燥した。続いてOKI印刷機C7000を用いて、粒子を印刷により消費するために、シリカTX20、25mgを用いて、ポリマー粒子のqm比を10μCg~30μCgの値に調整した。支持構造体としては、前もってジメチルアリルシリルクロリドにより室温で2時間処理されたガラス板を利用した。印刷プロセスに続いて、粒子を支持構造体上で固定するために、粒子を水銀蒸気ランプで15分間照射した。その後、トナー粒子のさらなる一層を、第一のトナー層上に塗布し、改めて15分間照射した。こうして、多層ポリマー構造を構築することができた。例2aポリ粒子30gをトルエン75mL中に分散し、この懸濁液を0°Cに冷却した。続いて、トルエン5mL中にプロパルギルアミン168gを溶解した溶液を、滴下しながら20分かけて添加した。この懸濁液を1時間撹拌した後、nヘキサン25mLにクロロジメチルシラン887gを溶解した溶液を添加し、反応混合液を室温に温めた。4時間後に粒子をろ別し、それぞれ五回、nヘキサン50mLで洗浄した。その後、粒子を減圧下に2時間乾燥し、続いて、1のサリチル酸銅溶液200mL中に5分間再懸濁した。次いで、ポリマー粒子をろ別し、洗わないまま減圧下に6時間乾燥した。続いて、シリカTX20、40mgを用いて、qm比を10μCg~30μCgの値に調整し、OKI印刷機C7000を用いて、粒子を印刷により消費した。支持構造体としては、前もってクロロジメチルシランにより室温で2時間処理されたガラス板を利用した。印刷プロセスに続いて、粒子を支持構造体上で固定するために、粒子をマイクロ波で2分間照射した。その後、トナー粒子のさらなる一層を、第一のトナー層上に塗布し、改めて2分間照射した。こうして、多層ポリマー構造を構築することができた。bポリ粒子30gをトルエン75mL中に分散し、この懸濁液を0°Cに冷却した。続いて、トルエン5mL中にプロパルギルアミン168gを溶解した溶液を、滴下しながら20分かけて添加した。この懸濁液を1時間撹拌した後、nヘキサン25mLにクロロジメチルシラン887gを溶解した溶液を添加し、反応混合液を室温に温めた。4時間後に粒子をろ別し、それぞれ五回、nヘキサン50mLで洗浄した。その後、粒子を減圧下に6時間乾燥した。続いて、シリカTX20、36mgを用いて、qm比を10μCg~30μCgの値に調整し、OKI印刷機C7000を用いて、粒子を印刷により消費した。支持構造体としては、前もってクロロジメチルシランにより室温で2時間処理されたガラス板を利用した。印刷プロセスに続いて、粒子を支持構造体上で固定するために、粒子をマイクロ波で30分間照射した。その後、トナー粒子のさらなる一層を、第一のトナー層上に塗布し、改めて30分間照射した。こうして、多層ポリマー構造を構築することができた。